ПОЛИУРЕТАНОВЫЙ ГЕРМЕТИЗИРУЮЩИЙ МАТЕРИАЛ НА ОСНОВЕ ПОЛИ(БУТИЛЕНОКСИДНЫХ) МНОГОАТОМНЫХ СПИРТОВ ДЛЯ ГЕРМЕТИЗАЦИИ СТЕКЛА

1. Способ создания уплотнения между стеклом и подложкой, включающий:
a) изготовление отверждающейся реакционной смеси посредством объединения ингредиентов, включая (1) поли(1,2-бутиленоксидный) многоатомный спирт, у которого гидроксильная эквивалентная масса составляет, по меньшей мере, 500, или смесь, содержащую от 50 до 99 мас. % поли(1,2-бутиленоксидного) многоатомного спирта, у которого гидроксильная эквивалентная масса составляет, по меньшей мере, 500, и от 1 до 50 мас. %, по меньшей мере, еще одного многоатомного спирта, в качестве которого выбираются (i) полимеры и сополимеры пропиленоксида, у которых эквивалентная масса составляет, по меньшей мере, 300, и (ii) содержащие гидроксильные группы жиры или масла, причем у компонента (1) среднее число функциональных групп составляет, по меньшей мере, 2,2 гидроксильные группы на молекулу; (2) по меньшей мере, один удлинитель цепи и (3) по меньшей мере, один органический полиизоцианат, у которого изоцианатный индекс составляет от 70 до 130;
b) нанесение отверждающейся реакционной смеси на поверхность раздела между вышеупомянутым стеклом и вышеупомянутой подложкой и в одновременном контакте с вышеупомянутым стеклом и вышеупомянутой подложкой;
c) отверждение отверждающейся реакционной смеси для создания эластомерного уплотнения между стеклом и подложкой.
2. Способ по п. 1, в котором поли(1,2-бутиленоксид) имеет среднее номинальное число гидроксильных групп, составляющее, по меньшей мере, 2,2, и представляет собой единственный многоатомный спирт, у которого гидроксильная эквивалентная масса составляет 200 или более, в реакционной смеси.
3. Способ по п. 1, в котором компонент (1) представляет собой смесь, включающую поли(1,2-бутиленоксид) и содержащие гидроксильные группы жиры или масла.
4. Способ по п. 3 в котором компонент (1) представляет собой смесь, включающую от 70 до 95 мас. % поли(1,2-бутиленоксидного) полимера и 5 до 30 мас. % касторового масла.
5. Способ по любому из пп. 1-4 в котором удлинитель цепи представляет собой α,ω-алкиленгликоль или полиалкиленгликоль.
6. Способ по любому из пп. 1-4, в котором в реакционной смеси отсутствует пластификатор.
7. Способ по любому из пп. 1-4, в котором реакционная смесь содержит от 10 до 13 мас. % пластификатора по отношению к суммарной массе пластификатора и всех реакционноспособных материалов, введенных в реакционную смесь.
8. Способ изготовления краевого уплотнения для многослойного стеклопакета, в котором многослойная стеклянная конструкция включает, по меньшей мере, одну пару практически параллельных стеклянных листов, причем стеклянные листы из вышеупомянутой пары отделяются друг от друга одной или несколькими распорками, расположенными между, составляющими пару стеклянными листами точно или приблизительно, по меньшей мере, у одного края стеклянных листов; причем данный способ включает:
a) нанесение отверждающейся реакционной смеси, по меньшей мере, на один вышеупомянутый край составляющих пару стеклянных листов и в контакте с каждым из составляющих пару стеклянных листов и с распоркой (распорками), разделяющими вышеупомянутую пару стеклянных листов и
b) отверждение отверждающейся реакционной смеси для образования эластомерного краевого уплотнения между составляющими пару стеклянными листами и вблизи распорки (распорок), разделяющих пару стеклянных листов;
причем отверждающаяся реакционная смесь содержит (1) поли(1,2-бутиленоксидный) многоатомный спирт, у которого гидроксильная эквивалентная масса составляет, по меньшей мере, 500, или смесь, содержащую от 50 до 99 мас. % поли(1,2-бутиленоксидного) многоатомного спирта, у которого гидроксильная эквивалентная масса составляет, по меньшей мере, 500, и от 1 до 50 мас. %, по меньшей мере, еще одного многоатомного спирта, в качестве которого выбираются (i) полимеры и сополимеры пропиленоксида, у которых гидроксильная эквивалентная масса составляет, по меньшей мере, 300, и (ii) содержащие гидроксильные группы жиры или масла, причем у компонента (1) среднее число функциональных групп составляет, по меньшей мере, 2,2 гидроксильные группы на молекулу; (2) по меньшей мере, один удлинитель цепи и (3) по меньшей мере, один органический полиизоцианат, и у которого изоцианатный индекс составляет от 70 до 130.
9. Способ по п. 8, в котором поли(1,2-бутиленоксид) имеет среднее номинальное число гидроксильных групп, составляющее, по меньшей мере, 2,2, и представляет собой единственный многоатомный спирт, у которого гидроксильная эквивалентная масса составляет 200 или более, в реакционной смеси.
10. Способ по п. 8, в котором компонент (1) представляет собой смесь, включающую поли(1,2-бутиленоксид) и содержащие гидроксильные группы жиры или масла.
11. Способ по п. 10 в котором компонент (1) представляет собой смесь, включающую от 70 до 95 мас. % поли(1,2-бутиленоксидного) полимера и 5 до 30 мас. % касторового масла.
12. Способ по любому из пп. 8-11 в котором удлинитель цепи представляет собой α,ω-алкиленгликоль или полиалкиленгликоль.
13. Способ по любому из пп. 8-11, в котором в реакционной смеси отсутствует пластификатор.
14. Способ по любому из пп. 8-11, в котором реакционная смесь содержит от 10 до 13 мас. % пластификатора по отношению к суммарной массе пластификатора и всех реакционноспособных материалов, введенных в реакционную смесь.
15. Многослойная стеклянная конструкция, включающая, по меньшей мере, одну пару практически параллельных стеклянных листов, причем стеклянные листы из вышеупомянутой пары отделяются друг от друга одной или несколькими распорками, расположенными между составляющими пару стеклянными листами точно или приблизительно, по меньшей мере, у одного края стеклянных листов, и эластомерное краевое уплотнение, присоединенное к вышеупомянутому краю стеклянных листов и распорке (распоркам),
причем эластомерное краевое уплотнение представляет собой полимер, образующийся в результате отверждения отверждающейся реакционной смеси, изготовленной посредством объединения ингредиентов, включая (1) поли(1,2-бутиленоксидный) многоатомный спирт, у которого гидроксильная эквивалентная масса составляет, по меньшей мере, 500, или смесь, содержащую от 50 до 99 мас. % поли(1,2-бутиленоксидного) многоатомного спирта, у которого гидроксильная эквивалентная масса составляет, по меньшей мере, 500, и от 1 до 50 мас. %, по меньшей мере, еще одного многоатомного спирта, в качестве которого выбираются (i) полимеры и сополимеры пропиленоксида, у которых гидроксильная эквивалентная масса составляет, по меньшей мере, 300, и (ii) содержащие гидроксильные группы жиры или масла, причем у компонента (1) среднее число функциональных групп составляет, по меньшей мере, 2,2 гидроксильные группы на молекулу; (2) по меньшей мере, один удлинитель цепи и (3) по меньшей мере, один органический полиизоцианат, у которого изоцианатный индекс составляет от 70 до 130.
16. Многослойная стеклянная конструкция по п. 15, в которой поли(1,2-бутиленоксидный) многоатомный спирт предпочтительно имеет номинальное число функциональных групп, составляющее от 2 до 2,5, и эквивалентную массу в расчете на гидроксильную группу от 800 до 1500.
17. Многослойная стеклянная конструкция по п. 15, в которой поли(1,2-бутиленоксид) имеет среднее номинальное число гидроксильных групп, составляющее, по меньшей мере, 2,2, и представляет собой единственный многоатомный спирт, у которого гидроксильная эквивалентная масса составляет 200 или более, в реакционной смеси.
18. Многослойная стеклянная конструкция по любому из пп. 15-17, в которой компонент (1) представляет собой смесь, содержащую от 70 до 95 мас. % поли(1,2-бутиленоксидного) полимера и от 5 до 30 мас. % касторового масла.
19. Многослойная стеклянная конструкция по любому из пп. 15-17, в которой удлинитель цепи представляет собой α,ω-алкиленгликоль или полиалкиленгликоль.
20. Многослойная стеклянная конструкция по любому из пп. 15-17, в которой в реакционной смеси отсутствует пластификатор.
21. Многослойная стеклянная конструкция по любому из пп. 15-17, которая представляет собой стеклопакет, и герметизирующий материал представляет собой вторичный герметизирующий материал.